(57)【要約】【課題】有機ＥＬや液晶素子などの高精細で大画面の表示デバイスに対し、有機薄膜トランジスタを適用させるため、低電圧の駆動が可能な、フォトリソプロセスにて微細化できるボトムコンタクト型の有機薄膜トランジスタを提供する。【解決手段】本発明の有機薄膜トランジスタは、ボトムコンタクト型の有機薄膜トランジスタであり、ゲート電極と、該ゲート電極上に形成されたゲート絶縁膜と、該ゲート絶縁膜上に形成された金属化合物からなる界面層及び該界面層上に形成された導電層の２層からなるソース電極と、ゲート絶縁膜上に少なくとも導電層から形成されたドレイン電極と、該ソース電極及びドレイン電極間のゲート絶縁膜上に設けられた有機半導体層とを有する。【選択図】図１
2008243911.tif 000002
【特許請求の範囲】
【請求項１】
ボトムコンタクト型の有機薄膜トランジスタであり、
ゲート電極と、
該ゲート電極上に形成されたゲート絶縁膜と、
該ゲート絶縁膜上に形成された金属化合物からなる界面層及び該界面層上に形成された導電層の２層からなるソース電極と、
前記ゲート絶縁膜上に少なくとも導電層から形成されたドレイン電極と、
該ソース電極及びドレイン電極間のゲート絶縁膜上に設けられた有機半導体層と
を有する有機薄膜トランジスタ。
【請求項２】
前記有機薄膜トランジスタがｐチャネル型の場合、前記界面層の金属化合物の仕事関数が、前記導電層の仕事関数に比較して大きい材料にて形成されていることを特徴とする請求項１に記載の有機薄膜トランジスタ。
【請求項３】
前記有機薄膜トランジスタがｐチャネル型の場合、前記界面層の金属化合物の仕事関数が、前記有機半導体層のＨＯＭＯ準位より大きい材料にて形成されていることを特徴とする請求項２に記載の有機薄膜トランジスタ。
【請求項４】
前記金属化合物が金属酸化物であることを特徴とする請求項２または請求項３に記載の有機薄膜トランジスタ。
【請求項５】
前記有機薄膜トランジスタがｎチャネル型の場合、前記界面層の金属化合物の仕事関数が、前記導電層の仕事関数に比較して小さい材料にて形成されていることを特徴とする請求項１に記載の有機薄膜トランジスタ。
【請求項６】
前記有機薄膜トランジスタがｎチャネル型の場合、前記界面層の金属化合物の仕事関数が、前記有機半導体層のＬＵＭＯ準位より小さい材料にて形成されていることを特徴とする請求項５に記載の有機薄膜トランジスタ。
【請求項７】
前記金属化合物がアルカリ金属、アルカリ土類金属のフッ素化合物あるいは炭酸塩であることを特徴とする請求項５または請求項６に記載の有機薄膜トランジスタ。
【請求項８】
前記界面層の厚さが、ゲート絶縁層上部に電気的に形成される高導電層の厚さの１倍から１０倍以内にて形成されていることを特徴とする請求項１から請求項７のいずれかに記載の有機薄膜トランジスタ。
【請求項９】
前記界面層の厚さが１から１０ｎｍであることを特徴とする請求項１から請求項８のいずれかに記載の有機薄膜トランジスタ。
【請求項１０】
請求項１から請求項９のいずれかに記載の有機薄膜トランジスタからなるスイッチと、有機ＥＬ素子、電気泳動表示素子または液晶表示素子とを組み合わせた画素セルがマトリクス状に配置されたことを特徴とするディスプレイ。
【発明の詳細な説明】
【技術分野】
【０００１】
本発明は、半導体層として有機化合物を用いた有機薄膜トランジスタと、それを利用したディスプレイに関する。
【背景技術】
【０００２】
近年、有機材料を使った有機ＴＦＴ（薄膜トランジスタ）に関する研究が盛んに行われている。有機材料を薄膜化し、シリコンなどの半導体材料に代え、薄膜トランジスタに応用することにより、製造プロセスの低温化が可能となり、コスト的にも安価な有機薄膜トランジスタの実現が期待されている。
すなわち、現在、シリコンをベースにした薄膜トランジスタが半導体集積回路やディスプレイ関連にて広く用いられている。
【０００３】
しかしながら、基板上に不純物が拡散されたシリコン薄膜等を形成するため、シリコン系薄膜トランジスタは製造工程が複雑であり、高温のプロセスを経て形成されるため、製造コストが高く、かつ製造が省エネルギーの時代要請に合致していない。
また、有機ＥＬ（electroluminescence）、電気泳動素子を用いたペーパーライクディスプレイ等、すなわちフレキシブル性に富み軽量化可能なフレキシブルデバイスへの適用のため、薄膜トランジスタのプラスチック基板への展開を考慮すると、プロセスの低温下が必須の条件となってくる。
【０００４】
上述したシリコン系薄膜トランジスタに対し、有機半導体を用いた有機薄膜トランジスタは、大面積に低コストにて作製できる可能性があり、低温にて形成することができるため、プラスチック基板に形成することが容易となる。
また、移動度の点においては、すでにアモルファスシリコンを用いた薄膜トランジスタのレベルに到達している。例えば、半導体層にペンタセンを用いた有機薄膜トランジスタは、１ｃｍ２／Ｖsを超える移動度と１０６程度の電流オン・オフ比が得られることが報告されている。
【０００５】
この有機薄膜トランジスタは、基本構造としてシリコンＭＯＳ（Metal-Oxide-Semiconductor）型の電界効果トランジスタ（FET：Field-effect-toransistor）に類似し、シリコン等の基板上に、ゲート電極、ゲート絶縁層、ソース電極、ドレイン電極及び半導体層からなり、この半導体層が有機半導体にて形成されている。
上記有機薄膜トランジスタには、図７（ａ）に示すトップコンタクト型と、図７（ｂ）に示すボトムコンタクト型がある。
【０００６】
図７（ａ）のトップコンタクト型は、基板１００上にゲート電極１０１を形成し、その全面にゲート絶縁膜１０２を積層し、このゲート絶縁膜１０２上部に半導体層２０５を形成し、その後にソース電極２０３及びドレイン電極２０３を所定のチャネル間隔にて形成されている。
図７（ｂ）のボトムコンタクト型は、基板１００上にゲート電極１０１を形成し、その全面にゲート絶縁膜１０２を積層し、このゲート絶縁膜１０２上部にソース電極１０３及びドレイン電極１０３を所定のチャネル間隔にて形成し、その上部に半導体層１０５が形成されている。
【０００７】
ここで、有機薄膜トランジスタの半導体層には、低分子系または高分子系いずれかの有機化合物が用いられる。低分子系は真空蒸着法で高分子系は溶液からの塗布法で薄膜を形成する。代表的な低分子系有機半導体としては、上述したペンタセンやα−セキシフェニル等が用いられている。
上述した構造にて、ゲート電極にバイアス電圧が印加されると、ドレイン電極と対向するソース電極の端部から有機半導体層にキャリア（電子または正孔）が注入され、ゲート絶縁層界面に蓄積され、ゲート絶縁層に接する有機半導体層の界面にチャネル（高導電層）が形成される。
【０００８】
上記ボトムコンタクト型有機トランジスタの場合、ドレイン電極１０３及びソース電極１０４各々と、下地のゲート絶縁膜１０２との間に、相互の密着性を確保するため、密着層としてＣrまたはＴiの薄い膜が形成されている。
また、有機薄膜トランジスタにおいて、ゲート電極１０１、ドレイン電極１０３及びソース電極１０４等の電極材料として、Ａu（金）が用いられており、特に、ボトムコンタクト型の場合、電極の金属の酸化を防止するため、化学的に安定な材料としてＡuが選択されている。
【０００９】
一方、有機薄膜トランジスタは、これまで報告されている多くが、ドレイン電流の飽和を示す電圧が高いなど、動作電圧が従来のシリコン系薄膜トランジスタに比較して高いという問題がある。薄膜トランジスタの構造及び材料によっては、動作させるために、ゲート電極に対して、１００Ｖの電圧印加が必要となる場合がある。
このため、一部の有機薄膜トランジスタにおいては、誘電率の高い材料、たとえば酸化タンタルや酸化チタンをゲート絶縁層に用いることにより、動作電圧を低減させることが報告されているが、飽和特性を改善するための本質的な解決策になっていない。
【００１０】
上述した高い動作電圧の原因は、ソース電極から有機半導体層へのキャリアの注入障壁（電位障壁）が大きいことに起因している。
例えば、ｐ型有機薄膜トランジスタの場合、図８に示すように、キャリアであるホールを、ソース電極からｐ型有機半導体層へ注入するための注入障壁は、ソース電極の金属（Ａu）の仕事関数とｐ型有機半導体のＨＯＭＯ準位とのエネルギー差となっている。一方、ｎ型有機薄膜トランジスタの場合、キャリアである電子を、ソース電極からｎ型有機半導体層へと注入するため、ソース電極の金属の仕事関数とｎ型有機半導体層のＬＵＭＯ準位とのエネルギー差となっている。
【００１１】
代表的なｐ型有機半導体であるペンタセンのＨＯＭＯ準位は５．０eＶであり、ソース電極であるＡuの仕事関数は４．６eＶであるため、単純に両準位のエネルギー差は０．４eＶである。また、金属と有機層との接触において真空準位のシフトが生じるとの報告もあり、その場合はさらに障壁は大きくなる。
このソース電極と有機半導体との接触界面の障壁を、何らかの方法により低減させる必要がある。
【００１２】
また、有機ＥＬの研究において、電極と有機層との界面に対し、中間層を形成することにより注入障壁を低減している。この低減におけるメカニズムについては明確に解明されていないが、陽極であるＩＴＯ (Indium−Tin−Oxide)の表面に対し、炭素層や金属酸化物層（ＭoＯx、ＶＯx、ＲuＯx）、あるいは不純物が混入されたドープ層を挿入することにより、注入障壁の低減が達成されている。
また、陰極側にはアルミ電極と有機層との界面に対し、酸化リチウム、フッ化リチウム、セシウム、バリウムなどの酸化物、あるいはフッ化物など、低仕事関数の金属が用いられている。
【００１３】
そして、有機薄膜トランジスタにも、上述した構成を用いた報告がなされている。その代表例として、金属酸化物（ＭoＯx）を有機半導体層とソース電極及びドレイン電極との接触界面に挿入したトップコンタクト型の有機薄膜トランジスタがある（例えば、非特許文献１参照）。
【非特許文献１】Chih-Wei Chu,Shen-Han Li,Chieh-Wei Chen,Vishal Shrotriya,and Yang Yang、"High-performance organic thin-film transistors with metal oxide/metal bilayer electrode"、Applied Physics Letters 87、193508、2005
【発明の開示】
【発明が解決しようとする課題】
【００１４】
しかしながら、上述したトップコンタクト型の有機薄膜トランジスタは、実用的なデバイス応用、特に表示デバイスにおけるアクティブ駆動素子への応用を考えると、構造的に微細化が困難であり、高密度化が進む表示デバイスに用いることができない。
ここで、トップコンタクト型の有機薄膜トランジスタの場合、ホールが注入されるソース電極から、ゲート電極上部のチャネル形成領域まで距離があり、その部分の抵抗により移動度の向上が制限されることとなる。
【００１５】
本願発明は、このような事情に鑑みてなされたもので、有機ＥＬや液晶素子などの高精細で大画面の表示デバイスに対し、有機薄膜トランジスタを適用させるため、低電圧の駆動が可能な、フォトリソプロセスにて微細化できるボトムコンタクト型の有機薄膜トランジスタを提供することを目的とする。
【課題を解決するための手段】
【００１６】
本発明の有機薄膜トランジスタは、ボトムコンタクト型の有機薄膜トランジスタであり、ゲート電極と、該ゲート電極上に形成されたゲート絶縁膜と、該ゲート絶縁膜上に形成された金属化合物からなる界面層及び該界面層上に形成された導電層の２層からなるソース電極と、前記ゲート絶縁膜上に少なくとも導電層から形成されたドレイン電極と、該ソース電極及びドレイン電極間のゲート絶縁膜上に設けられた有機半導体層とを有する。
【００１７】
本発明の有機薄膜トランジスタは、前記有機薄膜トランジスタがｐチャネル型の場合、前記界面層の金属化合物の仕事関数が、前記導電層の仕事関数に比較して大きい材料にて形成されていることを特徴とする。
【００１８】
本発明の有機薄膜トランジスタは、前記有機薄膜トランジスタがｐチャネル型の場合、前記界面層の金属化合物の仕事関数が、前記有機半導体層のＨＯＭＯ準位より大きい材料にて形成されていることを特徴とする。
本発明の有機薄膜トランジスタは、ｐチャネル型の場合、前記金属化合物が金属酸化物であることを特徴とする。
【００１９】
本発明の有機薄膜トランジスタは、前記有機薄膜トランジスタがｎチャネル型の場合、前記界面層の金属化合物の仕事関数が、前記導電層の仕事関数に比較して小さい材料にて形成されていることを特徴とする。
【００２０】
本発明の有機薄膜トランジスタは、前記有機薄膜トランジスタがｎチャネル型の場合、前記界面層の金属化合物の仕事関数が、前記有機半導体層のＬＵＭＯ準位より小さい材料にて形成されていることを特徴とする。
本発明の有機薄膜トランジスタは、ｎチャネル型の場合、前記金属化合物がアルカリ金属、アルカリ土類金属のフッ素化合物あるいは炭酸塩であることを特徴とする。
【００２１】
本発明の有機薄膜トランジスタは、前記界面層の厚さが、ゲート絶縁層上部に電気的に形成される高導電層の厚さの１倍から１０倍以内にて形成されていることを特徴とする。
【００２２】
本発明の有機薄膜トランジスタは、前記界面層の厚さが１から１０ｎｍであることを特徴とする。
【００２３】
本発明のディスプレイは、上記いずれかに記載の有機薄膜トランジスタからなるスイッチと、有機ＥＬ素子、電気泳動表示素子または液晶表示素子とを組み合わせた画素セルがマトリクス状に配置されたことを特徴とする。
【００２４】
本発明の有機薄膜トランジスタの製造工程は、ボトムコンタクト型の有機薄膜トランジスタの製造方法であり、基板上にゲート電極を形成する工程と、全面にゲート絶縁膜を形成する工程と、該ゲート絶縁膜上に非金属の界面層を形成する工程と、該界面層上に導電層を形成し、界面層及び導電層の２層からなるソース電極及びドレイン電極を形成する工程と、全面に有機半導体層を形成する工程とを有する。
【００２５】
上述したように、本発明の有機薄膜トランジスタにおいては、ソース電極から有機半導体層へのキャリア注入を容易とし、かつソース電極における導電体のゲート絶縁膜に対する密着性を向上させる目的で、ソース電極の導電層とゲート絶縁膜との間に非常に薄い、例えばゲート電極に閾値以上の電圧を印加した場合に形成されるチャネル形成領域程度の厚さを有する界面層を形成し、ソース電極を導電層と界面層との２層構造にて形成する。これにより、ソース電極の導電層から有機半導体層に対し、上記界面層を介して効率的にキャリアが注入される。
上記界面層は、有機薄膜トランジスタがｐチャネル型の場合、仕事関数がソース電極の導電層の材料に比較して大きな酸化物が代表的である。また、上記界面層は、有機薄膜トランジスタがｎチャネル型の場合、仕事関数がソース電極の導電層の材料に比較して小さい金属を含む化合物が代表的である。
【００２６】
この界面層は、ドレイン電極とソース電極の電界が集中し、有機半導体層へのキャリア注入が起こる部分、すなわち、ゲート絶縁膜上のソース電極及びドレイン電極間に形成されるチャネル形成領域（高導電領域）に隣接する部分に形成する。
上記チャネルがゲート絶縁膜を介してゲート電極と対向し、ソース電極及びドレイン電極間のゲート絶縁膜上部に形成されるため、ゲート電極に印加された電圧により効率的に有機半導体層にキャリア注入するために、界面層をソース電極（及びドレイン電極）とゲート絶縁膜との間に介挿して形成することが望ましい。
【発明の効果】
【００２７】
上述した構成によれば、本発明は、ボトムコンタクト型構造の有機薄膜トランジスタであり、動作電圧を低減させることを目的とし、密着性を向上させるＣrやＴiからなる密着層を形成するのではなく、金属化合物からなる界面層を設けたため、密着性が向上されるのみでなく、ソース電極の導電層と有機半導体層との間のエネルギー障壁を低下させ、ソース電極から、有機半導体層に形成されるチャネル（高導電領域）に対するキャリアの注入を効率化させることができ、形成される有機薄膜トランジスタの動作電圧を、従来例に比較して低下させるとともに、より多くのキャリアがソース電極と対向するドレイン電極に移動することとなり、キャリアの実効的な移動度を向上させることができる。
【発明を実施するための最良の形態】
【００２８】
本発明においては、ボトムコンタクト型の有機薄膜トランジスタを用い、動作電圧を低減することを目的とし、ソース電極とゲート絶縁膜との密着性を向上させるのみのＣrやＴiの薄膜ではなく、ソース電極とゲート絶縁膜との密着性を向上し、かつソース電極と有機半導体との仕事関数のエネルギー差を低下させ、キャリアの注入効率を向上させる界面層を、従来の密着層に代えてソース電極における導電層とゲート絶縁膜との間に介挿した２層の電極構造を用いる。ここで、界面層は、ｐチャネル型トランジスタの場合、仕事関数がソース電極の導電層より大きく、より好ましくは有機半導体層のＨＯＭＯ準位（ｐチャネル型における有機半導体層の電荷輸送に係る分子軌道準位）より大きい材料を用い、ｎチャネル型トランジスタの場合、仕事関数がソース電極の導電層より小さく、より好ましくは有機半導体層のＬＵＭＯ準位より小さい材料を用いる。
【００２９】
また、界面層の仕事関数は、ｐチャネル型トランジスタの場合、ソース電極の導電層より大きく、さらには有機半導体層のＨＯＭＯ準位より大きく、ｎチャネル型トランジスタの場合、ソース電極の導電層より小さく、さらには有機半導体層のＬＵＭＯ準位より小さい材料を用いていてもよい。すなわち、上記界面層は有機半導体層の電荷（キャリア）輸送に係る、すなわち伝導に寄与する電荷輸送が行われる分子軌道準位（ｐチャネルの場合にＨＯＭＯ準位、ｎチャネルの場合にＬＵＭＯ準位）とのエネルギー差（仕事関数の差）が、導電層に比較して小さい材料にて形成される。なお、界面層の仕事関数がＨＯＭＯ準位より大きい場合（ｐチャネル型の場合）、ＬＵＭＯ準位より小さい場合（ｎチャネル型の場合）はエネルギー差はほとんど「０」と考えられる。
【００３０】
この電極構造により、本発明の有機薄膜トランジスタは、ソース電極と有機半導体層の電荷輸送する分子軌道準位と注入障壁を低下させ、すなわち有機半導体層とソース電極との接触界面を低抵抗化させるので、有機半導体層に対するキャリアの供給を効率化し、かつ有機半導体層に接合する界面層の端面から、ゲート電極の位置に対応したゲート絶縁膜上のチャネル形成領域に対してキャリアを直接に供給するため、従来に比較してより小さい電界にてチャネルを形成することが可能となり、ゲートに印加するゲート電圧及びドレイン電極に印加するドレイン電圧、すなわちトランジスタの動作電圧を低下させることができる。
かつ、上記界面層は、導電層とゲート絶縁膜との双方との密着性がよい材料を用いており、ゲート電極の導電層に対する密着層としての機能も有しており、ソース電極及びドレイン電極のゲート絶縁膜の密着性を向上させる。なお、ドレイン電極の界面層は無くても良い。
以下、本発明の有機薄膜トランジスタの構造及び動作について説明する。
【００３１】
＜第１の実施形態＞
図１は第１の実施形態によるボトムコンタクト型であり、かつｐチャネル型の有機薄膜トランジスタの構成例の断面構造を示す概念図である。この図１（ａ）において、有機薄膜トランジスタは、基板１０、この基板１０上に形成されたゲート電極１１、基板１０の露出部上及びゲート電極１１上に形成されたゲート絶縁膜１２、ゲート絶縁膜１２上に形成されたソース電極１３及びドレイン電極１４、ゲート絶縁膜１２の露出部上及びソース電極１３及びドレイン電極１４上に形成された有機半導体層１５から構成されている。ここで、ソース電極１３は界面層１６上に導電層１７が形成された２層構造の電極であり、ドレイン電極１４は界面層１８上に導電層１９が形成された２層構造の電極である。
【００３２】
上記基板１０は、半導体基板、ガラス基板、金属材料あるいはプラスチック材にて形成された基板である。このプラスチック材は、例えば、ポリエチレンテレフタレート（ＰＥＴ），ポリエチレンナフタレート（ＰＥＮ），ポリエーテルスルホン（ＰＥＳ），ポリエーテルイミド，ポリフェニレンスルフィド（ＰＰＳ），ポリアリレート，ポリイミド，ポリカーボネート（ＰＣ），セルローストリアセテート（ＣＴＡ），セルロースアセテートプロピオネート（ＣＡＰ）、ポリパラキシレン、ポリエステル等の膜である。
【００３３】
上記ソース電極１３における導電層１７及びドレイン電極１４における導電層１９各々は、電極材料として、例えば、Ａu（金）、Ｐt（白金）、Ｃr（クロム）、Ｔi（チタン），Ｐd（パラジウム）、Ａl（アルミニウム）、Ｉn（インジウム）、Ｍo（モリブデン）、低抵抗ポリシリコン、低抵抗アモルファスシリコン等の金属や、錫酸化物、Ｉn2Ｏ3（酸化インジウム）、及びＩＴＯ（酸化インジウムスズ）などを用いるが、これらに限られる訳ではなく、また上記材料を２種類以上使用しても良い。また、導電性ポリアニリン、導電性ポリビロール、導電性ポリチオフェン、ポリエチレンジオキシチオフェン（ＰＥＤＴ）やその混合物を用いても良い。
【００３４】
また、ゲート電極１１には、Ａｌ、Ｃｒ、Ａｕ、Ｉｎ、Ｍｏ、低抵抗シリコン、酸化インジウム、酸化スズ、ＩＴＯ（酸化インジウムスズ）、ＭｏＷ、Ａｌ／Ｃｒのような導電性金属や，導電性ポリアニリン，導電性ポリピロール，導電性ポリチオフェン，ポリエチレンジオキシチオフェン（ＰＥＤＯＴ）やポリスチレンスルホン酸（ＰＳＳ）など多様な導電性ポリマーが用いられるが，基板１０との密着性，ゲート電極１１上に形成される薄膜の平坦性，パターン化のための加工性，及び後続工程時に使われる化学物質に対する耐性などを考慮して適切な物質を選択する必要がある。
【００３５】
界面層１６及び１８は、金属化合物で形成されており、例えば、ｐチャネル型の場合、ＭoＯ3（三酸化モリブデン：仕事関数が「５．４ｅＶ」）、ＭoＯ2（二酸化モリブデン）、Ｖ2Ｏ5（酸化バナジウム：仕事関数が「５．４ｅＶ」）、ＲuＯ2（酸化ルテニウム：仕事関数が「５ｅＶ」）などを用いることができる。本実施形態においては、界面層１６及び１８に三酸化モリブデンを用いた構成について説明する。ｐチャネル型の有機薄膜トランジスタの場合、界面層１６及び１８には、ｐ型の有機半導体層とソース電極とにおける正孔の注入障壁を低下させる材料が用いられる。
上記各金属化合物は、完全な絶縁体ではなく、半導体的な性質を有しているものが望ましく、仕事関数がソース電極１３やドレイン電極１４における導電層１６，１８の材料に比較して大きく、さらには有機半導体層１５のＨＯＭＯ準位に比較して大きければなお良い。また、できれば、界面層１６，１８の形成材料は、導電層１７や導電層１７の材料との接触がオーミック接触となる材料が適している。
また、上述した金属酸化物以外に、仕事関数がソース電極の電極材料またはＨＯＭＯ準位より大きな材料であり、注入効率の向上が可能な、炭素系材料及び導電性高分子などを用いることもできる。
【００３６】
ゲート絶縁膜１２は、絶縁性の性質を有する材料であれば、無機及び有機の何れの材料を用いることが可能であり、無機材料としては例えばＳiＯ2（酸化シリコン）、ＳiＮ4（窒化シリコン）、Ａｌ2Ｏ3（酸化アルミニウム）、ＡlＮ（窒化アルミニウム）、ＴiＯ2（酸化チタン）、Ｔa2Ｏ5（酸化タンタル）、ＢＳＴ（（Ba、Sr）TiO3）、ＰＺＴ（Pb（Zr、Ti）O3）等がある。酸化タンタルの場合は、低温で形成できるタンタルからの陽極酸化法が好適である。有機材料として、ゲート絶縁膜１２に用いる高分子系としては、ポリビニルフェノール、ポリビニルアルコール、ポリエチレン、ポリエステル、ポリイミド、ポリフェニレンスルフィド、ポリパラキシレン、ポリアクリロニトリルおよび各種絶縁性ＬＢ（Langmuir  Blodgett）膜等が用いられ、これらの材料を２つ以上併せて用いてもよい。
また、上述した高分子系の絶縁膜の作成方法としては、特に制限はなく、例えばスパッタリング法、プラズマＣＶＤ法、プラズマ重合法、真空蒸着法、スピンコーティング法、印刷法、ディッピング法、クラスタイオンビーム蒸着法及びＬＢ法などが挙げられ、何れも使用することが可能である。
【００３７】
有機半導体層１５は、ｐチャネル型として、ペンタセン、ナフタセン、チフェンオリゴマー、ペリレン、α−セキシフェニル及びその誘導体、ナフタレン、アントラセン、ルブレン及びその誘導体、コロネン及びその誘導体、金属含有／非含有フタロシアニン及びその誘導体などの低分子半導体、あるいはチオフェンやフルオレンをベースとしたポリアルキルチオフェン、ポリアルキルフルオレンやその誘導体などの高分子半導体が用いられる。
また、基板１０として、金属基板及び高濃度の不純物がドーピングされた半導体基板（例えば、シリコン基板）、あるいはステンレス板、銅板などの導電性の基板を用いることにより、基板とゲート電極１１との機能を兼ねる構成とすることができる。この場合、ゲート電極１１を形成しない、図１（ｂ）のトランジスタ構成とすることができる。
有機半導体層１５の膜厚として特に制限はないが、得られるトランジスタ特性は、有機半導体層の膜厚に大きく左右される場合が多い。その最適膜厚は、有機半導体の材料により異なるが、一般に数ｎｍ（ナノメートル）から１００ｎｍの範囲が好ましい。
【００３８】
【化１】
2008243911.tif 000003
【００３９】
以下に、図１（ｂ）に示す第１の実施形態によるｐチャネル型の有機薄膜トランジスタの製造過程を説明する。
基板２０には例えばｎ型の不純物が高濃度にドーピング（添加）されたシリコン基板を用いる。
この基板２０を酸素雰囲気中にて熱酸化処理、スパッタリングあるいはＣＶＤによりシリコン酸化膜からなるＳiＯ2のゲート絶縁膜１２を２００ｎｍの厚さにて形成する。
このゲート絶縁膜１２上に対し、界面層１６、１８の材料としてＭoＯ3の２ｎｍの厚さの薄膜を、抵抗加熱による真空蒸着法により形成する。
【００４０】
連続して、ＥＢ（Electron Beam）蒸着法により、上記ＭoＯ3上に対して、ソース電極１３及びドレイン電極１４の導電電極材料として、５０ｎｍの厚さのＡuの薄膜を蒸着して形成する。また、このソース電極１３及びドレイン電極１４の導電電極材料の形成は、ＥＢ蒸着法、スパッタリング法、メッキ、各種ＣＶＤ（化学的気相成長方法、例えば、プラズマＣＶＤ）法により行っても良い。
【００４１】
ここで、上記界面層１６、１８を含むソース電極１３及びドレイン電極１４のパターニングは、フォトリソグラフィーを用いたリフトオフ法により行った。すなわち、界面層１６及び１８の材料としてのＭoＯ3の薄膜を形成する前に、ゲート絶縁膜１２上にレジストを塗布し、フォトリソグラフィーにより電極が形成される部分のみレジストを除去し、その後、ＭoＯ3及び導電層１７及び１９の材料としてＡuを順次堆積させ、Ａuを蒸着後にレジストを除去することにより、図１（ｂ）に示すソース電極１３及びドレイン電極１４各々と、ゲート絶縁膜１２との間に界面層及び導電層の２層構造の電極構造を形成する。すなわち、従来のソース及びドレイン電極である導電層とゲート絶縁膜との間に界面層が介挿された構造となっている。ここで、上記界面層１６及び１８は、導電性がソース電極の導電層などに用いる電極材料に比較して低いため、厚く形成することには意味が無く、具体的な厚さとして、ゲート電極１１に閾値電圧以上の電圧を印加した際にゲート絶縁膜１２上に電気的に形成される高導電領域であるチャネルの厚さと同程度（１ｎｍ）からチャネルの厚さの１０倍程度までの厚さが望ましい。
【００４２】
上述のプロセスにて形成したソース電極１３及びドレイン電極１４は、チャネル幅は１０００μｍであり、チャネル長は５０μｍにて形成されている。
次に、ゲート絶縁膜１２が露出しているチャネル領域を、ＨＭＤＳ（ヘキサメチルジシラザン）で表面処理することにより、表面に単分子層を形成し疎水性とする。
そして、真空蒸着装置にて１．３３Ｐａ（パスカル、１０−６Torr）の真空度において、全面に対し、すなわち露出しているゲート絶縁膜１２上及びソース電極１３・ドレイン電極１４上（側壁を含めて）に対し、成長速度０．５ｎｍ／分にて、有機半導体層１５としてペンタセンを５０ｎｍの膜厚にて形成した。
ここで、有機半導体薄膜の作成方法としては、低分子系有機半導体の場合、真空蒸着法、高分子系有機半導体の場合、スピンコート法、印刷法及びインクジェット法などが一般的であるが、低分子系有機半導体においても高分子系と同様の作成方法を用いることができる材料もある。
【００４３】
次に、上述したプロセスにより作成された有機薄膜トランジスタの特性を示す。
図２にパラメータアナライザにより解析したゲート電圧とドレイン電流との対応を示す。この図２のグラフにおいて、横軸がゲート電圧（Ｖ）、左の縦軸がドレイン電流（Ａ）、右の縦軸が閾値電圧を求めるドレイン電流の平方根（Ａ１／２）をそれぞれ示している。
図２は、従来の密着層がソース電極１０３及びドレイン電極１０４各々と、ゲート絶縁膜１０２との間に形成されている図７（ｂ）の構成の有機薄膜トランジスタの特性と、本実施形態の有機薄膜トランジスタの特性とを比較したものである。
従来の有機薄膜トランジスタは、トランジスタサイズが本実施形態と同様であり、上記密着層が２ｎｍのＣrの薄膜にて形成されている。
【００４４】
図２から解るように、本実施形態の有機薄膜トランジスタは、ゲート電圧が「０Ｖ」近傍から立ち上がり、閾値として−０．２Ｖが値が得られた。従来のＣr／Ａuの積層構造の電極を有する有機薄膜トランジスタに比較して、ドレイン電流の増加及び閾値の低下が認められる。ここで、従来の有機薄膜トランジスタは、閾値が−１３Ｖである。
上述した結果は、本実施形態において、ソース電極１３と有機半導体層１５との接触抵抗が、界面層１６を介挿することにより低下したことが推測される。
【００４５】
図３に示す比較テーブルに示してあるように、図２の伝達特性から求まる移動度としては、従来構造の有機薄膜トランジスタの０．１３ｃｍ２／Ｖｓに比較し、本実施形態による有機薄膜トランジスタにおいては、０．４２ｃｍ２／Ｖｓが達成されている。また、ドレイン電圧（ＶD）が−５０Ｖでドレイン電流も従来構造の有機薄膜トランジスタの０．３μＡに比較し、本実施形態による有機薄膜トランジスタにおいては、４０μＡが達成されている。さらに、電流のオンオフ比も１桁ほど改善されている。
【００４６】
図４は、本実施形態の導電層をＡｕとし、ＭoＯ3（界面層１６，１８）の厚さを１ｎｍから３０ｎｍの厚さにて形成し、それぞれの移動度及び閾値電圧を測定した結果を示すグラフである。横軸がＭoＯ3の厚さを示し、左の縦軸が移動度、右の縦軸が閾値電圧を示している。また、比較として従来例における導電層をＡｕとし、２ｎｍの厚さのＣrの密着層を、ソース電極とゲート絶縁膜との間に介挿した有機薄膜トランジスタの移動度及び閾値電圧を示している。
本実施形態における有機薄膜トランジスタの移動度は、上記測定範囲内１ｎｍ〜３０ｎｍにおいて、界面層１６及び１８の厚さによる移動度の変化が認められず、１ｎｍ〜１０ｎｍ良好な特性となっている。
この結果から、界面層１６及び１８の端部がチャネル形成領域５０に対応した位置にあれば、界面層１６と有機半導体層１５との接触部が低抵抗となり、チャネル形成領域５０に対してキャリアを効率的に注入することがわかる。
【００４７】
上述したように、本実施形態によれば、ソース電極１３の導電層１７の電極材料であるＡuの仕事関数「４．６ｅＶ」に対し、有機半導体層１５の材料であるペンタセンのＨＯＭＯ準位「５．０ｅＶ」に比較し、より高くかつ近い仕事関数「５．４ｅＶ」を有するＭoＯ3を界面層１６として、ソース電極１３及びドレイン電極１４各々の導電層１７，１９と、ゲート絶縁膜１２との間に介挿させた２層構造とすることにより、密着性を向上させるとともに、ソース電極１３と有機半導体層１５との接触抵抗を低下させることができ、有機薄膜トランジスタの移動度を向上させ、低電圧駆動を実現することができる。
【００４８】
＜第２の実施形態＞
次に、第２の実施形態による有機薄膜トランジスタは、ｎチャネル型であるが、構造としてｐチャネル型の図１と同様であり、異なる構成として、有機半導体層１５がｎ型の有機半導体の材料で形成され、界面層１６がＡuの仕事関数と有機半導体層１５のＬＵＭＯ準位（ｎチャネル型における有機半導体層の電荷輸送に係る分子軌道準位）との注入障壁を低下させる材料で形成されている点である。
有機半導体の材料としては、ｎ型の有機半導体として、フッ素化フタロシアニン、ペリレン誘導体、フッ素化ペンタセン、Ｃ60（すなわち (C60-Ih)[5,6]フラーレン）、テトラチアフルバレン（ＴＴＦ）の誘導体を用いる。
【００４９】
また、界面層１６及び１８は、例えば、ＬiＦ（フッ化リチウム）、ＢaＦ2（フッ化バリウム）、ＣaＦ2（フッ化カルシウム）、ＭgＦ2（フッ化マグネシウム）、Ｌi2ＣＯ3（炭酸リチウム）、ＣaＣＯ3（炭酸カルシウム）及びＢaＣＯ3（炭酸バリウム）など、金属化合物の材料として、アルカリ金属やアルカリ土類金属のフッ素化合物あるいは炭酸塩を用いることができる。ここで、ｎチャネル型の有機薄膜トランジスタの場合、界面層１６及び１８には、ｎ型の有機半導体層とソース電極とにおける電子の注入障壁を低下させる材料が用いられる。
ｎチャネル型のトランジスタの場合、有機半導体層１５がｎ型であるため、界面層１６及び１８の材料の仕事関数は、ソース電極１３及びドレイン電極１４の導電層１７，１９の電極材料の仕事関数より小さく、さらに好適には有機半導体層１５のＬＵＭＯ準位より小さい材料にて形成される。
【００５０】
次に、作成したｎチャネル型の有機薄膜トランジスタの特性を示す。図５は従来の密着層がソース電極１０３及びドレイン電極１０４各々と、ゲート絶縁膜１０２との間に形成されている図７（ｂ）の構成の有機薄膜トランジスタの特性と、本実施形態の有機薄膜トランジスタの特性とを、パラメータアナライザにより解析して比較したものである。この図５のグラフにおいて、横軸がゲート電圧（Ｖ）、左の縦軸がドレイン電流（Ａ）、右の縦軸がドレイン電流の平方根（Ａ１／２）をそれぞれ示している。
従来の有機薄膜トランジスタは、トランジスタサイズが本実施形態と同様であり、上記ソース電極１０３及びドレイン１０４の電極にＡlを用いて、ソース電極１０３及びドレイン電極１０４各々と、ゲート絶縁膜１０２との間に密着層が形成されていない構造である。Ａｌの酸化膜に対する密着性は良いために特に密着層を形成していない。
【００５１】
本実施形態の有機薄膜トランジスタとして、ｎ型の有機半導体にチィアゾロチアゾール誘導体を用いた。ソース電極及びドレイン電極は類似構造であり、界面層１３にＬiＦを用いた。界面層１６及び１８におけるＬiＦ薄膜の厚さが２ｎｍであり、ソース電極１３及びソース電極１４の導電層１７，１９の厚さを５０ｎｍとした。このソース電極１３及びドレイン電極１４は、第１の実施形態と同様に、リフトオフ法を用いて行った。
図５に示すように、ゲート電圧がプラス側にて大きなドレイン電流が流れる明瞭なｎチャネル型のトランジスタの伝達特性を示している。閾値電圧において従来例と本実施形態とはあまり変わらないが、ドレイン電流は大幅に向上していることが解る。求められる移動度は、１．１×１０−２ｃｍ２／Ｖｓで、ソース電極がＡlだけの従来例の場合が３．５×１０−４ｃｍ２／Ｖｓに比較して大きく改善されている。
【００５２】
【化２】
2008243911.tif 000004
【００５３】
第１の実施形態におけるｐチャネル型の有機薄膜トランジスタの場合と同様に、本第２の実施形態のｎチャネル型の有機薄膜トランジスタにおいても、ソース電極１３と有機半導体層１５との接触抵抗が、界面層１６を挿入することにより低減し、移動度が上昇したと推測される。
また、第１及び第２の実施形態において、ソース電極１３と同様に、ドレイン電極１４も界面層１８／導電層１９の２層構造となっているが、界面層を用いて２層構造とするのはソース電極１３のみとし、ドレイン電極１４を導電層１９単層とし、ゲート絶縁膜１２との間に従来と同様に密着層を形成するようにしてもよい。
【００５４】
＜第３の実施形態＞
図６に示すように、複数の走査線と複数の信号線との各々の交差する点に、マトリクス状に画素として配置された有機ＥＬ素子を駆動するため、有機ＥＬ素子に対して発光に必要な電流を、電源線から流すドライブＴＦＴ（Ｄｒ）スイッチと、このドライブスイッチをオンする電圧を保持する保持容量に対し、電荷の蓄積及び放電を行うスイッチＴＦＴとに、第１または第２の実施形態における有機薄膜トランジスタを用いる。
図６（ａ）は１つの有機ＥＬ素子を用いたディスプレイの１つの画素セルの回路を示す概念図であり、図６（ｂ）は図６（ａ）の回路の平面視におけるレイアウト図を示している。
【００５５】
また、上記有機ＥＬディスプレイと同様に、マトリクス状に配置された液晶ディスプレイにおける液晶素子や、電子ペーパーにおける電気泳動素子に表示データを書き込むスイッチＴＦＴとして、第１または第２の有機薄膜トランジスタを用いても良い。
これにより、製造工程を簡易化し、コストを低下させて各ディスプレイを製造することができる。
【図面の簡単な説明】
【００５６】
【図１】本発明の第１及び第２の実施形態による有機薄膜トランジスタの断面構造を示す概念図である。
【図２】第１の実施形態によるｐチャネル型の有機薄膜トランジスタの動作特性を示すグラフである。
【図３】従来例と本実施形態との有機薄膜トランジスタの特性を比較するテーブルである。
【図４】第１の実施形態によるｐチャネル型の有機薄膜トランジスタにおける界面層１６の厚さと移動度との対応関係を示すグラフである。
【図５】第２実施形態によるｎチャネル型の有機薄膜トランジスタの動作特性を示すグラフである。
【図６】アクティブ駆動の有機ＥＬディスプレイにおける１画素セルの構成例を示す
【図７】従来の有機薄膜トランジスタの断面構造を示す概念図である。
【図８】ソース電極の電極材料（Ａu）の仕事関数と、有機半導体層の材料（ペンタセン）のＨＯＭＯ準位との対応を示す概念図である。概念図である。
【符号の説明】
【００５７】
１０，２０…基板
１１…ゲート電極
１２…ゲート絶縁膜
１３…ソース電極
１４…ドレイン電極
１５…有機半導体層
１６，１８…界面層
１７，１９…導電層
５０…チャネル
【図１】
2008243911.tif 000005
【図２】
2008243911.tif 000006
【図３】
2008243911.tif 000007
【図４】
2008243911.tif 000008
【図５】
2008243911.tif 000009
【図６】
2008243911.tif 000010
【図７】
2008243911.tif 000011
【図８】
2008243911.tif 000012